(57)【特許請求の範囲】
【請求項１】
リチウムアルミネートを主成分とするアルミナセメントの凝結・硬化促進剤。
【請求項２】
リチウムアルミネートの粒度が、500μｍ篩上が10％以下であることを特徴とする請求項１記載のアルミナセメントの凝結・硬化促進剤。
【請求項３】
アルミナセメントと、請求項１又は２記載のアルミナセメントの凝結・硬化促進剤とを含有してなるアルミナセメント組成物。
【請求項４】
アルミナセメントの凝結・硬化促進剤が、アルミナセメント100部に対して、0.1〜10部であることを特徴とする請求項３記載のアルミナセメント組成物。
【請求項５】
ポリエーテル系化合物、ポリアクリル酸類、糖類、リグニンスルホン酸類、オキシカルボン酸類、ホウ酸類、リン酸類、硫酸塩、炭酸塩、及びケイフッ化物からなる群から選ばれた一種又は二種以上であるセメント添加剤を含有してなる請求項３又は４記載のアルミナセメント組成物。
【請求項６】
セメント添加剤が、アルミナセメント100部に対して、0.1〜10部であることを特徴とする請求項５記載のアルミナセメント組成物。
【請求項７】
さらに、平均粒子径で20μｍ以下の超微粉を含有してなる請求項３〜６のうちの一項記載のアルミナセメント組成物。
【請求項８】
比表面積がブレーン値で3,000〜9,000cm２/gであることを特徴とする請求項３〜７のうちの一項記載のアルミナセメント組成物。
【請求項９】
耐火骨材と、請求項３〜８のうちの一項記載のアルミナセメント組成物とを含有してなる不定形耐火物。
【発明の詳細な説明】
【０００１】
【発明の属する技術分野】
本発明は、主に、高炉出銑樋、混銑車、取鍋、及びタンディッシュなどの内張材に使用される不定形耐火物で、気温の変動による硬化時間の変動を少なくするアルミナセメントの凝結・硬化促進剤、アルミナセメント組成物、及びそれを用いた不定形耐火物に関する。
なお、本発明で使用する(部)や(％)は特に規定しない限り質量基準である。
【従来の技術とその課題】
【０００２】
従来より、アルミナセメントを配合した不定形耐火物は、気温の変動により、可使時間や硬化時間が変動しやすく、結果として養生した後の強度発現が安定しないという課題があった。
具体的には、アルミナセメントを配合した不定形耐火物は、冬場等、気温が低い場合、硬化時間が遅くなり、強度発現が遅れるため、24時間養生後の強度が低いという課題があった。
一方、夏場等、気温が高い場合、可使時間や硬化時間が早くなるため、強度発現は遅れないが、作業性が取れないという課題があった。
【０００３】
そこでこれらの課題を解決するため、冬場は不定形耐火物に硬化促進剤を添加し、夏場は硬化遅延剤を添加し、作業性、可使時間、硬化時間、及び強度のバランスを取ることが行われていた。
しかしながら、冬場に使用するために硬化促進剤を添加して硬化時間を調整した不定形耐火物を、例えば、春頃のように、想定より高い気温の時に施工すると、作業性が取れなかったり、可使時間が短くなったり、場合によっては混練中、ミキサ内で硬化するという課題もあった。
また、夏場に使用するために硬化遅延剤を添加して、硬化時間を調整した不定形耐火物を、例えば、秋頃のように、想定より低い気温の時に施工すると、硬化時間が長くなり、脱枠や乾燥等、養生後のスケジュールが遅れるなどの課題があった。
【０００４】
本発明者は、前記課題を解決すべく鋭意検討した結果、リチウムアルミネートを主成分としたアルミナセメントの凝結・硬化促進剤を含有したアルミナセメント組成物を不定形耐火物中に配合すれば、季節等、気温の変動によっても硬化調整をする必要がなく、一年中同じ配合で施工可能となるということを知見して本発明を完成するに至った。
【０００５】
【課題を解決するための手段】
即ち、本発明は、リチウムアルミネートを主成分とするアルミナセメントの凝結・硬化促進剤であり、リチウムアルミネートの粉末度が、500μｍ篩上が10％以下である該アルミナセメントの凝結・硬化促進剤であり、アルミナセメントと、該アルミナセメントの凝結・硬化促進剤とを含有してなるアルミナセメント組成物であり、該アルミナセメントの凝結・硬化促進剤が、アルミナセメント100部に対して、0.1〜10部である該アルミナセメント組成物であり、さらに、セメント添加剤を含有してなる該アルミナセメント組成物であり、セメント添加剤が、ポリエーテル系化合物、ポリアクリル酸類、糖類、リグニンスルホン酸類、オキシカルボン酸類、ホウ酸類、リン酸類、硫酸塩、炭酸塩、及びケイフッ化物からなる群から選ばれた一種又は二種以上である該アルミナセメント組成物であり、セメント添加剤が、アルミナセメント組成物100部中、0.1〜10部である該アルミナセメント組成物であり、さらに、超微粉を含有してなる該アルミナセメント組成物であり、比表面積がブレーン値で3,000〜9,000cm2/gである該アルミナセメント組成物であり、耐火骨材と、該アルミナセメント組成物とを含有してなる不定形耐火物である。
【０００６】
【発明の実施の形態】
以下、本発明を詳細に説明する。
【０００７】
本発明で使用するアルミナセメントの凝結・硬化促進剤（以下、促進剤という）は、リチウムアルミネートを主成分とするものである。
【０００８】
リチウムアルミネートとは、酸化リチウムとアルミナが１：１のモル比で反応したものである。
リチウムアルミネートは、炭酸リチウムなどの酸化リチウム原料と、水酸化アルミニウム又はアルミナなどのアルミナ原料を、酸化リチウムとアルミナが１：１のモル比になるように配合し、1,400℃以上の温度で、溶融又は焼成することによって得られる。
リチウムアルミネートの粒度は、500μｍ篩上が10％以下が好ましい。500μｍ篩上が10％を超えると、アルミナセメントに配合した時の凝結・硬化促進作用が低下する場合がある。
【０００９】
促進剤の使用量は、アルミナセメント100部に対して、0.1〜10部が好ましい。0.1部未満では、凝結・硬化促進作用が弱く、気温が低い場合、硬化遅延を起こす場合があり、10部を超えると流動性が低下する場合がある。
【００１０】
ここで、アルミナセメントとは、赤ボーキサイトなどの天然原料をバイヤープロセスなどの精製法により精製して得られた高純度アルミナや、ボーキサイトなどのアルミナ原料と、石灰石や生石灰等のカルシア原料等を、混合若しくは混合粉砕し、又は、一部混合後、さらに混合粉砕して、所定の成分割合になるように配合し、溶融法で製造する場合は、電気炉、反射炉、縦型炉、及び平炉等の設備で、また、焼成法で製造する場合は、シャフトキルンやロータリーキルンなどの設備で、1,300〜1,800℃の温度で、溶融及び／又は焼成して得られるクリンカーを、例えば、通常、粉塊物の微粉砕用に使用される、ローラーミル、ジェットミル、チューブミル、ボールミル、及び振動ミルなどの粉砕機によって、粉砕して製造されるものである。
【００１１】
本発明では、夏場でのアルミナセメントの流動性を向上させたり、可使時間を延長させるためにセメント添加剤を使用することが好ましい。
【００１２】
本発明で使用するセメント添加剤（以下、単に添加剤という）としては、ポリエーテル系化合物、ポリアクリル酸類、糖類、リグニンスルホン酸類、オキシカルボン酸類、ホウ酸類、リン酸類、硫酸塩、炭酸塩、及びケイフッ化物からなる群から選ばれた一種又は二種以上が挙げられ、これらのうち、ポリアクリル酸類、オキシカルボン酸類、及びホウ酸類が好ましい。
添加剤の種類の組合わせは、適宜選択可能であって特に限定されるものではなく、材料配合に合わせて組合わせを変えることが可能である。
【００１３】
ポリエーテル系化合物とは、カルボキシル基を持つモノマー、エチレンオキサイド鎖を持つモノマー、及びスルホン酸基を持つモノマーの３元重合物である。また、カルボキシル基やスルホン酸基が、酸や、ナトリウム、カリウム、及びカルシウムなどの塩でも良く、また、これら以外のモノマーを含有していても良い。
【００１４】
また、ポリアクリル酸類とは、ポリアクリル酸やその誘導体又はそれらの塩類であって、具体的には、ポリアクリル酸やポリアクリル酸エステル共重合体又はそれらのナトリウム塩、カリウム塩、及びカルシウム塩等が使用可能であるが、入手しやすさからナトリウム塩の使用が好ましく、共重合体としては架橋分岐型が好ましい。
特に、本発明では、ポリアクリル酸ナトリウム、中でも低重合度の水に可溶な重合体で、固形分が90％以上で、25℃における40％濃度のスラリー粘度が10,000cps以下の可溶性重合度タイプのものの使用が、アルミナセメント組成物の流動性を向上する面から好ましく、50〜2,000cpsの粘度のものがより好ましい。
また、ポリアクリル酸類の水性スラリーのイオン性やｐHは特に限定されるものではないが、アルミナセメントと配合した際、より大きな流動性を得るために、ポリアクリル酸類がアニオン性で、かつ、25℃における１％濃度のスラリーのｐHが中性からアルカリ性であることが好ましく、特に、ｐHが7.5〜11のものがより好ましい。
【００１５】
また、糖類としては、多価アルコールのアルデヒド、ケトン、並びに、多価アルコールの酸、多価アルコール自体、及びそれらの誘導体や置換体であり、具体的にはグルコース、フルクトース、デキストリン、及びショ糖が挙げられる。
【００１６】
また、リグニンスルホン酸類としては、リグニンスルホン酸又はそのナトリウム塩、カリウム塩、及びカルシウム塩等が挙げられ、入手しやすさからナトリウム塩の使用が好ましい。
【００１７】
また、オキシカルボン酸類としては、クエン酸、グルコン酸、酒石酸、リンゴ酸、及び乳酸又はそのナトリウム塩、カリウム塩、及びカルシウム塩等が挙げられ、入手しやすさからナトリウム塩の使用が好ましい。
【００１８】
また、ホウ酸類としては、ホウ酸又はそのナトリウム塩、カリウム塩、及びカルシウム塩等が挙げられ、入手しやすさからホウ酸の使用が好ましい。
【００１９】
また、リン酸類としては、ヘキサメタリン酸、トリポリリン酸、ウルトラリン酸、ピロリン酸、及びオルトリン酸又はそれらのナトリウム塩、カリウム塩、及びカルシウム塩等が挙げられ、入手しやすさからナトリウム塩の使用が好ましい。
【００２０】
また、硫酸塩としては、硫酸ナトリウム、硫酸カリウム、及び硫酸カルシウムなどが挙げられ、入手しやすさから硫酸ナトリウムの使用が好ましい。
【００２１】
また、炭酸塩としては、無機炭酸塩のいずれも使用可能であり、炭酸ナトリウムや炭酸カリウムなどが挙げられ、入手しやすさから炭酸ナトリウムの使用が好ましい。
【００２２】
そして、ケイフッ化物としては、ケイフッ化ナトリウム、ケイフッ化カリウム、及びケイフッ化マグネシウムなどが挙げられ、入手しやすさからケイフッ化ナトリウムの使用が好ましい。
【００２３】
本発明で使用する添加剤の純度は特に限定されるものではないが、現在、工業的に精製されているものの使用が可能であり、純度が80％以上のものの使用が好ましい。
また、添加剤の粒度は、水に溶解しやすいように細かい程好ましく、100メッシュ以下が好ましく、200メッシュ以下がより好ましい。
添加剤の配合量は、硬化時間の温度依存性が少ないという本発明の効果を低下させないために、アルミナセメント100部に対して、0.1〜10部が好ましく、0.5〜2.5部がより好ましい。0.1部未満では、アルミナセメント組成物の流動性が向上しなかったり、可使時間が短かったりする場合があり、10部を超えると硬化時間の温度依存性の維持が難しくなる場合がある。
【００２４】
本発明で使用する促進剤や添加剤は、あらかじめアルミナセメントにプレミックスすることが可能であり、施工時に別途に投入したり、混合したりする手間が省けることから、粉末タイプであることが好ましい。
また、本発明において、促進剤や添加剤の混合方法は、特に限定されるものではなく、促進剤や添加剤を所定の割合になるように配合し、あらかじめ粉砕したアルミナセメントと、Ｖ型ブレンダー、コーンブレンダー、ナウタミキサ、パン型ミキサ、及びオムニミキサなどの混合機を用いて均一混合するか、あるいは、所定の割合でアルミナセメントに配合後、振動ミル、チューブミル、ボールミル、及びローラーミルなどの粉砕機で混合粉砕することが可能である。
【００２５】
本発明の添加剤は、ＧＣ−ＭＳ、Ｃ13−ＮＭＲ、ＨＰＬＣ、イオンクロマト、及びＦＴ−ＩＲなどの機器分析や放射化学分析等で分析することが可能である。
【００２６】
本発明は、凝結・硬化促進剤であるリチウムアルミネートを主成分とする促進剤を使用することによって、アルミナセメントが本来持っている冬場に硬化時間が遅れ、夏場に硬化時間が短いという性質を改善するものである。
【００２７】
本発明では、流動性の向上、高温での強度を付与する目的で、超微粉を併用することは好ましい。
超微粉としては、アルミナ、マグネシア、スピネル、及びシリカなどの超微粉が挙げられる。この中で、アルミナやシリカの超微粉を配合することは、流動性や高温強度が向上する面から好ましい。
超微粉の粒度は、平均粒子径で20μｍ以下が好ましく、10μｍ以下がより好ましい。
超微粉の配合量は、アルミナセメント100部に対して、100部以下が好ましい。超微粉の配合量が100部を超えると、流動性が低下したり、可使時間が短くなったり、養生後の強度が低下したりする場合がある。
【００２８】
本発明のアルミナセメント組成物の比表面積は、ブレーン値で3,000〜9,000cm2/gが好ましい。この範囲外では、不定形耐火物として配合したときの可使時間や硬化時間が短くなったり、流動性、強度、耐食性、及び耐スポーリング抵抗性等の特性が低下したりする場合がある。
【００２９】
本発明では、アルミナセメント組成物と耐火骨材、必要に応じてそれに水を混合したものを不定形耐火物とする。
【００３０】
耐火骨材としては、溶融マグネシア、焼結マグネシア、天然マグネシア、及び軽焼マグネシアなどのマグネシア、溶融マグネシアスピネルや焼結マグネシアスピネルなどのマグネシアスピネル、並びに、溶融アルミナ、焼結アルミナ、軽焼アルミナ、及び易焼結アルミナなどのアルミナ、その他、溶融シリカ、焼成ムライト、酸化クロム、ボーキサイト、アンダルサイト、シリマナイト、シャモット、ケイ石、ロー石、粘土、ジルコン、ジルコニア、ドロマイト、パーライト、バーミキュライト、煉瓦屑、陶器屑、窒化珪素、窒化ホウ素、炭化珪素、及び窒化珪素鉄等が挙げられる。
【００３１】
マグネシアとしては、水酸化マグネシウムや炭酸マグネシウムを溶融又は焼成した溶融マグネシア又は焼成マグネシアや、軽焼マグネシア、仮焼マグネシアなどを所定のサイズに粉砕し、篩い分けしたものなどが挙げられる。
【００３２】
マグネシアスピネルとしては、水酸化マグネシウムや仮焼マグネシアなどのマグネシア原料と、水酸化アルミニウムや仮焼アルミナなどのアルミナ原料を、所定の割合になるように調合し、ロータリーキルンなどの焼成装置を用いて、約1,800〜1,900℃の温度で反応・焼結させたものや、電気炉等の溶融装置で溶融したものを、所定のサイズに粉砕し、篩い分けしたもの、さらには、これら焼成したものと溶融したものを混合したものなどが挙げられる。
マグネシアスピネルにおけるMgO／Al2O3の質量比は、１／１〜0.1／１が好ましく、0.4／１〜0.2／１が不定形耐火物として配合した際、耐久性に優れる面からより好ましい。
【００３３】
アルミナとは、水酸化アルミニウムや仮焼アルミナなどのアルミナ原料を、ロータリーキルンなどの焼成装置や電気炉等の溶融装置によって、焼結及び／又は溶融し、所定のサイズに粉砕し、篩い分けしたものであって、鉱物組成として、α−Al2O3やβ−Al2O3などと示される酸化アルミニウムであり、焼結アルミナ、仮焼アルミナ、及び易焼結アルミナなどと呼ばれるものであって、通常、Al2O3を90％以上含有するα−アルミナの使用が最も好ましい。
【００３４】
また、アルミナとジルコニアを溶融することで得られる、耐熱スポーリング性を向上させたアルミナ・ジルコニアクリンカーなどの使用も可能である。
【００３５】
耐火骨材は、通常、５〜３mm、３〜１mm、１〜０mm、200メッシュ下、及び325メッシュ下等のサイズのものを、要求物性に応じて配合することが好ましい。
耐火骨材の使用量は、施工場所によって適宜決定すべきものであり特に限定されるものではないが、不定形耐火物100部中、耐火骨材50〜99.5部であることが好ましく、耐食性と強度発現性の面から、耐火骨材85〜98部がより好ましい。
【００３６】
アルミナセメント組成物と耐火骨材を混合した不定形耐火物や、それと水を混合した不定形耐火物の製造方法は、特に限定されるものではなく、通常の製造方法に準じ、各材料を所定の割合になるように配合し、Ｖ型ブレンダー、コーンブレンダー、ナウタミキサ、パン型ミキサ、及びオムニミキサなどの混合機を用いて均一混合するか、あるいは、所定の割合で混練り施工する際、混練り機に直接秤込むことも可能である。
【００３７】
また、不定形耐火物に、アルカリ水と反応し水素ガスを発生する金属アルミニウムや金属マグネシウムなどの発泡材や、ビニロンファイバー、ポリプロピレンファィバー、及び塩化ビニールファイバーなどの有機繊維、窒素ガス発生分解繊維、乳酸アルミニウムなどの塩基性コロイド、並びに、フミン酸類等の爆裂防止材を必要に応じて、硬化体乾燥時の爆裂防止の目的で、配合することも可能である。
【００３８】
また、従来からセメントの流動性、可使時間、硬化時間、及び強度発現性等の性状を改善する目的で使用されている、メラミン類、ナフタレンスルホン酸類、ポリカルボン酸類、及びホルムアルデヒドの縮合物等の界面活性剤、並びに、ＡＥ減水剤等を必要に応じて配合することも可能である。
【００３９】
不定形耐火物が水分と耐火骨材に分離する材料分離を避けるため、メチルセルロース、カルボキシルメチルセルロース、ポリアクリルアミド変性物又はその共重合体、及びポリビニルアルコールなどの増粘剤を配合することも可能である。
【００４０】
不定形耐火物を製造する際に使用する水の量は、通常の流し込みが可能な程度に設定されるもので、粒度構成や耐火骨材の気孔率等によって大きく影響を受けるが、概ね、アルミナセメント組成物と耐火骨材の合計100部に対して、10部以下が好ましい。
【００４１】
【実施例】
以下、実験例に基づいて本発明をさらに説明する。
【００４２】
実験例１
炭酸リチウムとアルミナを炭酸リチウム：アルミナ＝１：１となるように混合し、試験電気炉で1,500℃で焼成し、放冷した後、500μｍ篩上が５％になるように乳鉢で粉にしてリチウムアルミネートを主成分とする促進剤▲１▼を作製した。
作製した促進剤▲１▼0.5部をアルミナセメント100部に加え、アルミナセメント組成物を作製した。
作製したアルミナセメント組成物10部、耐火骨材90部、及び水８部を加え、３分間混練して不定形耐火物を作製し、５℃と30℃のフロー値、硬化時間、養生圧縮強度、及び乾燥圧縮強度を測定した。材料の混練から養生までは５℃及び30℃の恒温恒湿室内で行った。結果を表１に示す。
比較のため、市販の凝結・硬化促進剤を促進剤として使用して同様の実験を行った。結果を表１に併記する。
【００４３】
＜使用材料＞
アルミナセメント：市販品、ブレーン値5,000cm2/g
促進剤▲１▼  ：リチウムアルミネート、試作品
促進剤▲２▼  ：炭酸リチウム、市販品
促進剤▲３▼  ：アルミン酸ナトリウム、市販品
促進剤▲４▼  ：ケイ酸カリウム、市販品
促進剤▲５▼  ：水酸化カルシウム、市販品
耐火骨材  ：市販焼結アルミナの粒度５〜３mm品10部、３〜１mm品15部、１〜０mm品15部、200メッシュ下20部、325メッシュ下15部、及び平均粒子径 5μｍの微粉アルミナ15部の混合品
水        ：上水道水
【００４４】
＜物性の測定方法＞
フロー値  ：不定形耐火物をJIS R 2521記載の方法に準じて、混練直後、30分後、及び60分後のフロー値を測定。
硬化時間  ：不定形耐火物を容器に移し取り、クラフト硬度計で不定形耐火物の硬度を測定、40になった時点で硬化と判断。５℃と30℃の硬化時間の差が小さいと硬化時間の温度依存性が少ないといい、４時間以内が好ましい。
養生圧縮強度：注水後、４cm×４cm×16cmの型枠に流し込み、24時間養生した後、脱枠した供試体の圧縮強度を油圧測定機で測定。
乾燥圧縮強度：供試体を110℃で24時間乾燥後、室温まで放冷し、圧縮強度を油圧測定機にて測定。
【００４５】
【表１】
0004588238.tif 000002
【００４６】
表１から明らかなように、本発明の促進剤を含有してなるアルミナセメント組成物を用いた不定形耐火物は、比較例と比べて硬化時間の温度依存性が少なく、フロー値が良好で、養生圧縮強度や乾燥圧縮強度が高かった。
【００４７】
実験例２
促進剤▲１▼の500μｍ篩上が表２に示す割合としたこと以外は実験例１と同様に行った。結果を表２に併記する。
【００４８】
【表２】
0004588238.tif 000003
【００４９】
表２から明らかなように、本発明の促進剤を含有してなるアルミナセメント組成物を用いた不定形耐火物は、硬化時間の温度依存性が少なく、フロー値が良好で、養生圧縮強度や乾燥圧縮強度が高かった。
【００５０】
実験例３
表３に示す量の促進剤▲１▼を使用したこと以外は実験例１と同様に行った。結果を表３に併記する。
【００５１】
【表３】
0004588238.tif 000004
【００５２】
表３から明らかなように、本発明のアルミナセメント組成物を用いた不定形耐火物は、硬化時間の温度依存性が少なく、フロー値が良好で、養生圧縮強度や乾燥圧縮強度が高かった。
【００５３】
実験例４
アルミナセメント100部、促進剤▲１▼0.5部、及び表４に示す添加剤を配合してアルミナセメント組成物を作製した。
作製したアルミンセメント組成物10部、耐火骨材90部、及び水７部を混合して不定形耐火物を作製したこと以外は実験例１と同様に行った。結果を表４に併記する。
【００５４】
＜使用材料＞
添加剤Ａ  ：ポリアクリル酸ナトリウム、市販品
添加剤Ｂ  ：クエン酸ナトリウム、市販品
添加剤Ｃ  ：ホウ酸、市販品
添加剤Ｄ  ：ポリエーテル系分散剤、市販品
添加剤Ｅ  ：硫酸ナトリウム、市販品
添加剤Ｆ  ：ショ糖、市販品
添加剤Ｇ  ：トリポリリン酸ナトリウム、市販品
添加剤Ｈ  ：炭酸ナトリウム、市販品
添加剤Ｉ  ：リグニンスルホン酸ナトリウム、市販品
添加剤Ｊ  ：ケイフッ化ナトリウム、市販品
【００５５】
【表４】
0004588238.tif 000005
【００５６】
表４から明らかなように、本発明のアルミナセメント組成物を用いた不定形耐火物は、硬化時間の温度依存性が少なく、フロー値が良好で、養生圧縮強度や乾燥圧縮強度が高かった。
【００５７】
実験例５
表５に示す割合のアルミナセメントと超微粉に、その合計100部に対して、各々0.5部の促進剤▲１▼と添加剤Ｃを加えてアルミナセメント組成物を作製したこと以外は実験例４と同様に行った。結果を表５に併記する。
【００５８】
＜使用材料＞
超微粉ａ  ：α−アルミナ、平均粒子径５μｍ、市販品
超微粉ｂ  ：スピネル、平均粒子径10μｍ、市販品
超微粉ｃ  ：マグネシア、平均粒子径10μｍ、市販品
超微粉ｄ  ：シリカ、平均粒子径１μｍ、市販品
【００５９】
【表５】
0004588238.tif 000006
【００６０】
表５から明らかなように、本発明のアルミナセメント組成物を用いた不定形耐火物は、硬化時間の温度依存性が少なく、フロー値が良好で、養生圧縮強度や乾燥圧縮強度が高かった。
【００６１】
実験例６
アルミナセメント100部に対して、促進剤▲１▼と添加剤Ｃを各々0.5部づつ加えてアルミナセメント組成物を作製し、表６に示すブレーン値としたこと以外は実験例４と同様に行った。結果を表６に併記する。
【００６２】
【表６】
0004588238.tif 000007
【００６３】
表６から明らかなように、本発明のアルミナセメント組成物を用いた不定形耐火物は、硬化時間の温度依存性が少なく、フロー値が良好で、養生圧縮強度や乾燥圧縮強度が高かった。
【００６４】
【発明の効果】
本発明のアルミナセメント組成物を用いた不定形耐火物を使用すれば、季節の差によって硬化調整をする必要がない。
即ち、硬化時間の温度依存性が少なく、フロー値が良好で、養生圧縮強度や乾燥圧縮強度が高い良好な硬化体が得られる。